СПОСОБ ВЫПЛАВКИ РЕЛЬСОВОЙ СТАЛИ

3
Способ выплавки рельсовой стали, включающий подачу в дуговую электросталеплавильную печь в качестве металлошихты металлолома и жидкого чугуна, расплавление, окислительный период, выплавку стали сериями, выпуск плавки с оставлением шлака и части металла в печи, присадку в ковш во время выпуска твердой шлакообразующей смеси, раскислителей и легирующих, доводка стали по температуре и химическому составу на агрегате ковш-печь, отличающийся тем, что заливку жидкого чугуна с содержанием кремния не более 0,40% и фосфора не более 0,09% в количестве 35-75% от массы завалки проводят на оставшийся в печи шлак и часть металла, после заливки производят завалку металлолома в количестве 25-65% от массы завалки и извести в количестве 3,0-4,2% от массы завалки, при расплавлении и в окислительный период производят продувку газообразным кислородом с расходом 6000-15000 м/ч, присадку извести в количестве 0,4-1,3% от массы завалки порциями по 50-200 кг и вдувание углеродсодержащего порошка с интенсивностью 15-65 кг/мин, при этом концентрацию FeO в шлаке поддерживают в интервале 13-28%, а отношение CaO/FeO в диапазоне 2,6-4,5.